(57)【要約】【課題】優れた曲げ強度を有する硬化物を得られるレジンコンクリート組成物、被膜付き骨材、被膜付き充填剤及び優れた曲げ強度を有する繊維強化プラスチック複合管を提供する。【解決手段】不飽和ポリエステル樹脂と、骨材と、前記骨材の表面の少なくとも一部に位置する被膜とを含み、前記被膜がシランカップリング剤を含有する、レジンコンクリート組成物、充填剤と、前記充填剤の表面の少なくとも一部に位置する被膜とをさらに含み、前記被膜がシランカップリング剤を含有する前記レジンコンクリート組成物、被膜付き骨材、被膜付き充填剤、及び繊維強化プラスチック複合管。【選択図】なし【特許請求の範囲】
【請求項１】
不飽和ポリエステル樹脂と、骨材と、前記骨材の表面の少なくとも一部に位置する被膜とを含み、前記被膜がシランカップリング剤を含有する、レジンコンクリート組成物。
【請求項２】
前記シランカップリング剤はメタクリル基を有機官能基として有する、請求項１に記載のレジンコンクリート組成物。
【請求項３】
前記不飽和ポリエステル樹脂と前記骨材とは、前記シランカップリング剤を介して結合している、請求項１又は２に記載のレジンコンクリート組成物。
【請求項４】
前記骨材が珪砂である、請求項１〜３のいずれか１項に記載のレジンコンクリート組成物。
【請求項５】
充填剤と、前記充填剤の表面の少なくとも一部に位置する被膜とをさらに含み、前記被膜がシランカップリング剤を含有する、請求項１〜４のいずれか１項に記載のレジンコンクリート組成物。
【請求項６】
前記充填剤の表面の少なくとも一部に位置する被膜が含有するシランカップリング剤はメタクリル基を有機官能基として有する、請求項５に記載のレジンコンクリート組成物。
【請求項７】
前記不飽和ポリエステル樹脂と前記充填剤とは、前記シランカップリング剤を介して結合している、請求項５又は６に記載のレジンコンクリート組成物。
【請求項８】
前記充填剤がガラスパウダーである、請求項５〜７のいずれか１項に記載のレジンコンクリート組成物。
【請求項９】
骨材と、前記骨材の表面の少なくとも一部に位置する被膜とを含み、前記被膜がシランカップリング剤を含有する、ポリエステル系レジンコンクリート用被膜付き骨材。
【請求項１０】
充填剤と、前記充填剤の表面の少なくとも一部に位置する被膜とを含み、前記被膜がシランカップリング剤を含有する、ポリエステル系レジンコンクリート用被膜付き充填剤。
【請求項１１】
樹脂モルタル層と、前記樹脂モルタル層の内周面及び外周面の少なくとも一方に積層された繊維強化樹脂層と、を有する繊維強化プラスチック複合管であって、
前記樹脂モルタル層は、請求項１〜８のいずれか１項に記載のレジンコンクリート組成物の硬化物からなり、
前記繊維強化樹脂層は、繊維強化樹脂からなる、
繊維強化プラスチック複合管。
【発明の詳細な説明】
【技術分野】
【０００１】
本発明は、レジンコンクリート組成物、被膜付き骨材、被膜付き充填剤、及び繊維強化プラスチック複合管に関する。
【背景技術】
【０００２】
繊維強化プラスチック複合管は、一般に、レジンコンクリート組成物を成形し、硬化させた樹脂モルタル層の内周面及び外周面の少なくとも一方に繊維強化樹脂を含む繊維強化樹脂層を積層した構造を有している。
レジンコンクリート組成物は、結合剤としての合成樹脂と骨材を含む組成物である。
上記合成樹脂としては、不飽和ポリエステル、アクリル樹脂、エポキシ樹脂又はフェノール樹脂等の熱硬化性樹脂が使用される。有機物の合成樹脂と無機物との接着力を向上するため、さらに、レジンコンクリート組成物に、シランカップリング剤を添加する場合がある。
【０００３】
特許文献１には、（メタ）アクリル酸及びそのエステルから選ばれる少なくとも１種のモノマー成分、上記モノマー成分に溶解又は膨潤可能な重合体、並びに骨材を実質的に主成分とするアクリル系レジンコンクリート組成物において、上記骨材として、表面全域又は部分的にシランカップリング剤、顔料及びバインダー成分からなる混合成分の着色層が形成されている着色骨材を用いたことを特徴とするアクリル系レジンコンクリート組成物が記載されている。
特許文献２には、硅砂骨材の表面全域若しくは部分的にシランカップリング剤、顔料及びバインダー成分からなる混合成分の着色層が形成されていることを特徴とするアクリル系レジンコンクリート用着色骨材が記載されている。
特許文献３には、５０〜９２質量部の骨材、３〜６質量部のメタクリレート樹脂、５〜４４質量部の充填材、及び上記充填材に対して０．１〜２質量％のシランカップリング剤を含有してなるレジンコンクリートであって、ＪＩＳ  Ａ  １１０１（コンクリートのスランプ試験方法）に準拠した方法で測定されるスランプ値が１２〜２１ｃｍの範囲にあることを特徴とするレジンコンクリートが記載されている。
【先行技術文献】
【特許文献】
【０００４】
【特許文献１】特開昭６２−２７５０４８号公報
【特許文献２】特公平６−１０４５８２号公報
【特許文献３】特開平９−８６９９２号公報
【発明の概要】
【発明が解決しようとする課題】
【０００５】
不飽和ポリエステル樹脂は、アクリル樹脂に比べて低コストで製造でき、また、原料の組合せによるグレード設計の自由度が高い。そのため、結合剤として不飽和ポリエステル樹脂を用いるポリエステル系レジンコンクリート組成物に対する需要が存在する。
しかし、ポリエステル系レジンコンクリート組成物には、硬化時の収縮が大きいという欠点が存在する。硬化時の収縮により、結合剤と骨材との間に剥離が発生して、硬化物の強度が低下することがある。硬化時の収縮を緩和しようとして、熱可塑性樹脂を収縮抑制剤として添加すると、熱可塑性樹脂の強度が低いため、硬化物の強度が低下することがある。また、従来から、最密充填を狙い、充填剤として炭酸カルシウムが含有されているが、炭酸カルシウムには樹脂との密着性及び、強度を向上させる機能はない。
結果として、ポリエステル系レジンコンクリート組成物は、硬化物が十分な曲げ強度を得られない場合があった。また、このレジンコンクリート組成物を樹脂モルタル層に用いた繊維強化プラスチック複合管は、十分な曲げ強度を得られない場合があった。
【０００６】
本発明は上記事情に鑑みてなされたものであり、優れた曲げ強度を有する硬化物を得られるレジンコンクリート組成物、被膜付き骨材、被膜付き充填剤及び優れた曲げ強度を有する繊維強化プラスチック複合管を提供することを課題とする。
【課題を解決するための手段】
【０００７】
上記課題は以下の構成によって解決される。
［１］  不飽和ポリエステル樹脂と、骨材と、前記骨材の表面の少なくとも一部に位置する被膜とを含み、前記被膜がシランカップリング剤を含有する、レジンコンクリート組成物。
［２］  前記シランカップリング剤はメタクリル基を有機官能基として有する、［１］に記載のレジンコンクリート組成物。
［３］  前記不飽和ポリエステル樹脂と前記骨材とは、前記シランカップリング剤を介して結合している、［１］又は［２］に記載のレジンコンクリート組成物。
［４］  前記骨材が珪砂である、［１］〜［３］のいずれか１つに記載のレジンコンクリート組成物。
［５］  充填剤と、前記充填剤の表面の少なくとも一部に位置する被膜とをさらに含み、前記被膜がシランカップリング剤を含有する、［１］〜［４］のいずれか１つに記載のレジンコンクリート組成物。
［６］  前記シランカップリング剤はメタクリル基を有機官能基として有する、［５］に記載のレジンコンクリート組成物。
［７］  前記不飽和ポリエステル樹脂と前記充填剤とは、前記シランカップリング剤を介して結合している、［５］又は［６］に記載のレジンコンクリート組成物。
［８］  前記充填剤がガラスパウダーである、［５］〜［７］のいずれか１つに記載のレジンコンクリート組成物。
［９］  骨材と、前記骨材の表面の少なくとも一部に位置する被膜とを含み、前記被膜がシランカップリング剤を含有する、ポリエステル系レジンコンクリート用被膜付き骨材。
［１０］  充填剤と、前記充填剤の表面の少なくとも一部に位置する被膜とを含み、前記被膜がシランカップリング剤を含有する、ポリエステル系レジンコンクリート用被膜付き充填剤。
［１１］  樹脂モルタル層と、前記樹脂モルタル層の内周面及び外周面の少なくとも一方に積層された繊維強化樹脂層と、を有する繊維強化プラスチック複合管であって、
前記樹脂モルタル層は、［１］〜［９］のいずれか１つに記載のレジンコンクリート組成物の硬化物からなり、
前記繊維強化樹脂層は、繊維強化樹脂からなる、
繊維強化プラスチック複合管。
【発明の効果】
【０００８】
本発明によれば、優れた曲げ強度を有する硬化物を得られるレジンコンクリート組成物、被膜付き骨材、被膜付き充填剤、及び優れた曲げ強度を有する繊維強化プラスチック複合管を提供できる。
【図面の簡単な説明】
【０００９】
【図１】図１は、繊維強化プラスチック複合管の実施形態を示す図である。
【発明を実施するための形態】
【００１０】
本明細書において、「〜」を用いて表される数値範囲は、その数値範囲の両端の数値を含む。
本明細書において、（メタ）アクリルは、アクリル及びメタクリルを総称するものとする。（メタ）アクリレート、（メタ）アクリロイル、（メタ）アクリロイルオキシ及び（メタ）アクリルアミドについても同様である。
【００１１】
［レジンコンクリート組成物］
本発明のレジンコンクリート組成物は、不飽和ポリエステル樹脂と、骨材と、骨材の表面の少なくとも一部に位置する被膜とを含む。
【００１２】
＜不飽和ポリエステル樹脂＞
不飽和ポリエステル樹脂は、不飽和ポリエステル（ａ）と重合性不飽和単量体（ｂ）とを含む。
【００１３】
上記不飽和ポリエステル（ａ）は、飽和二塩基酸（ａ１）、不飽和二塩基酸（ａ２）、並びにグリコール（ａ３）を原料として用いることが好ましい。
【００１４】
飽和二塩基酸（ａ１）は、オルソフタル酸、イソフタル酸、テレフタル酸又はアジピン酸等の１分子中に炭素原子間非共役二重結合を含まない二塩基酸である。飽和二塩基酸（ａ１）は、必要に応じて、１種類を単独で用いてもよいし、２種類以上を併用してもよい。
不飽和二塩基酸（ａ２）は、無水マレイン酸又はフマル酸等の１分子中に１個以上の炭素原子間非共役二重結合を含む二塩基酸である。不飽和二塩基酸（ａ２）は、必要に応じて、１種類を単独で用いてもよいし、２種類以上を併用してもよい。
【００１５】
グリコール（ａ３）は、エチレングリコール若しくはプロピレングリコール等のアルキレングリコール、ジアルキレングリコール若しくはトリアルキレングリコール等のポリオキシアルキレングリコール、又はビスフェノールＡ若しくはビスフェノールＦ等のビスフェノール等の１分子中に２個のヒドロキシ基を含むジオールである。グリコール（ａ３）は、必要に応じて、１種類を単独で用いてもよいし、２種類以上を併用してもよい。
【００１６】
上記不飽和ポリエステル（ａ）は、さらに、不飽和二塩基酸（ａ２）及びグリコール（ａ３）のいずれにも包含されない、１分子中に１個又は２個の炭素原子間非共役二重結合を有する単量体（ａ４）を原料として用いることができる。このような単量体（ａ４）としては、スチレン、プロピレン、ジシクロペンタジエン及び（メタ）アクリル酸アルキルエステル等が挙げられるが、これらに限定されない。単量体（ａ４）は、必要に応じて、１種類を単独で用いてもよいし、２種類以上を併用してもよい。
【００１７】
不飽和ポリエステル（ａ）の合成方法は、飽和二塩基酸（ａ１）、不飽和二塩基酸（ａ２）及びグリコール（ａ）酸、所望により、単量体（ａ４）を同時に仕込み、縮合させる合成方法等があるが、特に限定されない。
【００１８】
不飽和ポリエステル樹脂は、上記飽和二塩基酸（ａ１）の種類又は上記グリコール（ａ３）の種類によって、オルソ系不飽和ポリエステル樹脂、イソ系不飽和ポリエステル樹脂、テレ系不飽和エステル樹脂及びビス系不飽和ポリエステル樹脂に分類する場合がある。
【００１９】
重合性不飽和単量体（ｂ）は、特に限定されず、従来、不飽和ポリエステル樹脂に使用されているものを使用できる。
重合性不飽和単量体（ｂ）の例は、スチレン、α−メチルスチレン、クロロスチレン、ジクロロスチレン、ジビニルベンゼン、ｔ−ブチルスチレン、ビニルトルエン、酢酸ビニル、ジアリールフタレ−ト、トリアリールシアヌレ−ト、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸２−エチルヘキシル、（メタ）アクリル酸ラウリル、（メタ）アクリル酸シクロヘキシル、（メタ）アクリル酸ベンジル、（メタ）アクリル酸ステアリル、（メタ）アクリル酸トリデシル、ジシクロペンテニロキシエチル（メタ）アクリレート、エチレングリコールモノメチルエーテル（メタ）アクリレート、エチレングリコールモノエチルエーテル（メタ）アクリレート、エチレングリコールモノブチルエーテル（メタ）アクリレート、エチレングリコールモノヘキシルエーテル（メタ）アクリレート、エチレングリコールモノ２−エチルヘキシルエーテル（メタ）アクリレート、ジエチレングリコールモノメチルエーテル（メタ）アクリレート、ジエチレングリコールモノエチルエーテル（メタ）アクリレート、ジエチレングリコールモノブチルエーテル（メタ）アクリレート、ジエチレングリコールモノヘキシルエーテル（メタ）アクリレート、ジエチレングリコールモノ２−エチルヘキシルエーテル（メタ）アクリレート、ジプロピレングリコールモノメチルエーテル（メタ）アクリレート、ジプロピレングリコールモノエチルエーテル（メタ）アクリレート、ジプロピレングリコールモノブチルエーテル（メタ）アクリレート、ジプロピレングリコールモノヘキシルエーテル（メタ）アクリレート、ジプロピレングリコールモノ２−エチルヘキシルエーテル（メタ）アクリレート、ジエチレングリコールジ（メタ）アクリレート、ジプロピレングリコールジ（メタ）アクリレート、ネオペンチルグリコールジ（メタ）アクリレート、ポリテトラメチレングリコールジメタアクリレート、１，３−ブチレングリコールジ（メタ）アクリレート、１，６−ヘキサンジオールジ（メタ）アクリレート、２−ヒドロキシ−１，３−ジメタクリロキシプロパン、２，２−ビス〔４−（メタクリロキシエトキシ）フェニル〕プロパン、２，２−ビス〔４−（メタクリロキシジエトキシ）フェニル〕プロパン、２，２−ビス〔４−（メタクリロキシポリエトキシ）フェニル〕プロパン、テトラエチレングリコールジアクリレート、ビスフェノールＡエチレンオキサイド付加（ｎ＝２）ジアクリレート、イソシアヌル酸エチレンオキサイド付加（ｎ＝３）ジアクリレート及びペンタエリスリトールジアクリレートモノステアレートであるが、これらに限定されない。
重合性不飽和単量体（ｂ）は、必要に応じて、１種類を単独で用いてもよいし、２種類以上を併用してもよい。
【００２０】
不飽和ポリエステル（ａ）の数平均分子量は、特に限定されないが、４００〜１５００が好ましく、４００〜１２００がより好ましく、４００〜１０００がさらに好ましい。不飽和ポリエステル（ａ）の数平均分子量がこの範囲内であると、不飽和ポリエステル樹脂の流動性等が良好であり、成形性がより良好となる。
【００２１】
不飽和ポリエステル樹脂中の、不飽和ポリエステル（ａ）及び重合性不飽和単量体（ｂ）の含有量は、特に限定されないが、不飽和ポリエステル（ａ）及び重合性不飽和単量体（ｂ）の合計量を１００質量部として、不飽和ポリエステル（ａ）が８０〜６０質量部、重合性不飽和単量体（ｂ）が残部であることが好ましい。この範囲内であると、ポリエステル樹脂の収縮性、物性及び成形性がより良好になる。
【００２２】
不飽和ポリエステル樹脂には、不飽和ポリエステル（ａ）の合成に用いた化合物及び重合性不飽和単量体（ｂ）以外の化合物を、本発明の効果を失わない範囲で、混合してもよい。
【００２３】
不飽和ポリエステル樹脂の市販品としては、イソ系不飽和ポリエステル樹脂（日本ユピカ社製）等が挙げられる。
【００２４】
本発明のレジンコンクリート組成物中の不飽和ポリエステル樹脂の含有量は、特に限定されないが、レジンコンクリート組成物の１００質量部に対して、１０〜３０質量部が好ましく、１０〜２０質量部がより好ましく、１０〜１５質量部がさらに好ましい。
また、本発明のレジンコンクリート組成物では、結合剤として、不飽和ポリエステル以外の熱硬化性樹脂を併用してもよいが、不飽和ポリエステル樹脂の含有量は、結合剤１００質量部に対して、５０質量部超１００質量部以下であり、６５〜１００質量部が好ましく、８０〜１００質量部がより好ましく、９５〜１００質量部がさらに好ましい。
【００２５】
＜骨材＞
本発明のレジンコンクリート組成物は、骨材を含むことにより、レジンコンクリート組成物中の不飽和ポリエステル樹脂の含有量を低下させる。これにより、不飽和ポリエステル樹脂の硬化の際の発熱量を減らし、レジンコンクリート組成物が硬化する際の表面と内部の温度差を緩和して、ひび割れの発生を抑制する。また、不飽和ポリエステル樹脂が硬化する際の収縮量を減らし、レジンコンクリート組成物が硬化する際の収縮を減少させる。さらに、不飽和ポリエステル樹脂の使用量を減らし、レジンコンクリート組成物のコストを低減できる。
【００２６】
上記骨材の種類は、特に限定されないが、珪砂、砂利、砕石、玉石、高炉スラグ骨材又は人工軽量骨材等の従来レジンコンクリート組成物に配合されてきた骨材を使用できる。
骨材としては、大気中の二酸化炭素及び水との反応性が低く、本発明のレジンコンクリートの硬化物の劣化が遅くなることから、二酸化ケイ素の含有量が多い骨材が好ましく、珪砂が特に好ましい。
上記骨材は、１種類を単独で用いてもよいし、２種類以上を組み合わせて用いてもよい。
【００２７】
上記骨材の平均粒径は、特に限定されないが、０．１〜１０ｍｍが好ましく、０．１〜５ｍｍがより好ましく、０．１〜１ｍｍがさらに好ましい。
ここで、骨材の平均粒径は、ｄ５０（メジアン径）である。
【００２８】
上記骨材として珪砂を用いる場合の市販品としては、例えば、珪砂６号（平均粒径０．３ｍｍ：三久海運社製）、珪砂３号（平均粒径１ｍｍ：三久海運社製）及び珪砂７号（平均粒径０．１ｍｍ：三久海運社製）が挙げられるが、これらに限定されない。
市販品の珪砂としては、珪砂６号、珪砂３号及び珪砂７号からなる群から選択される１種類以上を用いることが好ましく、珪砂を単独で用いるか、又は２種類以上の珪砂を混合して用いてもよい。
【００２９】
本発明のレジンコンクリート組成物中の上記骨材の含有量は、特に限定されないが、レジンコンクリート組成物の１００質量部に対して、６０〜９０質量部が好ましい。
【００３０】
＜充填剤＞
本発明のレジンコンクリート組成物は、さらに、充填剤を含んでもよい。
本発明のレジンコンクリート組成物が充填剤を含むと、珪砂間の隙間に入り込み、細密充填が可能となる。組成物の成形性の改善による作業性の向上及び硬化物の靭性等の物性の向上が期待できる。
上記充填剤は、特に限定されないが、炭酸カルシウム、シリカ、クレー、マイカ、タルク、ウォラストナイト、アルミナ、水酸化アルミニウム及びカオリンからなる群から選択される少なくとも１種が好ましく、炭酸カルシウムがより好ましい。
上記充填剤は、必要に応じて、１種類を単独で用いてもよいし、２種類以上を併用してもよい。
【００３１】
上記充填剤の粒径は、特に限定されないが、１００μｍ以下が好ましく、０．０５〜５０μｍがより好ましく、０．１〜１０μｍがさらに好ましい。
ここで、上記充填剤の粒径は、光学顕微鏡、電子顕微鏡で測定した値である。
【００３２】
上記充填剤として炭酸カルシウムを用いる場合の市販品としては、例えば、ホワイトン（粒径３μｍ；白石工業社製）が挙げられるが、これに限定されない。
【００３３】
本発明のレジンコンクリート組成物が上記充填剤を含む場合の上記充填剤の含有量は、特に限定されないが、上記骨材と上記充填剤の総量が、本発明のレジンコンクリート組成物の１００質量部に対して、７５〜９５質量部が好ましい。
【００３４】
（ガラスパウダー）
ガラスパウダーは、充填材（フィラー）として用いた場合に、樹脂の寸法安定性及び耐熱性並びに樹脂硬度を向上させることができるため、樹脂用添加剤として非常に有用な材料である。本発明のレジンコンクリート組成物は、炭酸カルシウムの代替品として、シランカップリング剤処理されたガラスパウダーを含むことにより、樹脂自体とガラスパウダー間に化学結合が形成される。これにより、ひび割れ、クラックをさらに抑制し、優れた曲げ強度を有する硬化物が得られる。
【００３５】
上記ガラスパウダーの種類は、特に限定されないが、粒径が小さいほど骨材間の隙間に充填され、補強材として寄与すると考えられる。
上記ガラスパウダーは、１種類を単独で用いてもよいし、粒径又は成分の異なる２種類以上を組み合わせて用いてもよい。
【００３６】
上記ガラスパウダーの平均粒径は、特に限定されないが、５〜２０μｍが好ましく、５〜１０μｍがさらに好ましい。
ここで、ガラスパウダーの平均粒径は、ｄ５０（メジアン径）である。
【００３７】
上記充填剤としてガラスパウダーを用いる場合の市販品としては、例えば、ＣＦ００３３（平均粒径８．０３μｍ：日本フリット社製）、ＣＦ００１７（平均粒径μｍ：日本フリット社製）及びＣＦ０００２（平均粒径μｍ：日本フリット社製）が挙げられるが、これらに限定されない。
市販品のガラスパウダーとしては、ＣＦ００３３、ＣＦ００１７、及び、ＣＦ０００２からなる群から選択される１種類以上を用いることが好ましく、ガラスパウダーを単独で用いるか、又は２種類以上のガラスパウダーを混合して用いてもよい。
【００３８】
本発明のレジンコンクリート組成物中の上記ガラスパウダーの含有量は、特に限定されないが、レジンコンクリート組成物の１００質量部に対して、５〜２０質量部が好ましい。
【００３９】
＜被膜＞
被膜は、骨材の表面の少なくとも一部に位置し、上記被膜がシランカップリング剤を含有する。本発明のレジンコンクリート組成物が、充填剤と、当該充填剤の表面の少なくとも一部に位置する被膜とをさらに含む場合は、当該充填剤の被膜は、上記骨材の被膜と同様である。
本発明のレジンコンクリート組成物において、不飽和ポリエステル樹脂と、骨材とは、シランカップリング剤を介して結合している。これにより、不飽和ポリエステル樹脂と骨材との密着性が改善され、優れた曲げ強度を有する硬化物が得られる。
シランカップリング剤を被膜中に含有することにより、シランカップリング剤の使用量を低減しながら、十分な強度の向上を達成することができ、かつ、低コストである。
【００４０】
上記シランカップリング剤は、不飽和ポリエステル樹脂と反応性を持つ有機官能基と、骨材と反応性を持つ無機官能基を有することが好ましい。
上記有機官能基としては、（メタ）アクリル基、ビニル基、イソシアネート基、メルカプト基、エポキシ基及びアミノ基等が挙げられるが、（メタ）アクリル基が好ましく、メタクリル基がより好ましい。（メタ）アクリル基は、（メタ）アクリロイル基及び（メタ）アクリロイルオキシ基のような（メタ）アクリル部分を含む基を包含する。
上記無機官能基としては、加水分解性シリル基が好ましく、アルコキシシリル基がより好ましく、基中のアルコキシ基が２又は３個のアルコキシシリル基がさらに好ましく、トリメトキシシリル基、トリエトキシシリル基、メチルジメトキシシリル基及びエチルジエトキシシリル基からなる群から選択されるいずれか１種がいっそう好ましい。
上記シランカップリング剤は、不飽和ポリエステル樹脂との反応性がより良好であることから、メタクリル基を有機官能基として有することが好ましい。このようなシランカップリング剤としては、３−メタクリロキシプロピルメチルジメトキシシラン、３−メタクリロキシプロピルトリメトキシラン、３−メタクリロキシプロピルエチルジエトキシシラン及び３−メタクリロキシプロピルトリエトキシランからなる群から選択される少なくとも１種が好ましく、３−メタクリロキシプロピルトリエトキシランがより好ましい。アルコキシシリル基の加水分解によりアルコールが生成するため、作業者に対する安全性の観点からは、アルコキシ基はエトキシ基が好ましい。
【００４１】
３−メタクリロキシプロピルトリエトキシラン（別名：γ−メタクリロキシプロピルトリエトキシシラン）の市販品としては、ＫＢＥ−５０３（信越化学工業社製）、ＳＩＬＱＵＥＳＴ  Ｙ−９９３６  ＳＩＬＡＮＥ（モメンティブ・パフォーマンス・マテリアルズ・ジャパン社製）、サイラエース（登録商標）  Ｓ３３０（ＪＮＣ社製）、Ｄｙｎａｓｙｌａｎ（登録商標）  ＡＭＥＯ（エボニックジャパン社製）及びＭ０７２５（東京化成工業社製）等が挙げられるが、これらに限定されない。
【００４２】
骨材の表面の少なくとも一部に上記シランカップリング剤を含有する被膜を設ける方法は、特に限定されないが、上記シランカップリング剤で当該骨材を表面処理する方法が挙げられる。
骨材の表面処理の方法は、特に限定されないが、上記シランカップリング剤を溶媒に溶解した処理液を調製しておき、当該骨材と処理液とを接触させて溶媒を除去し、当該骨材の表面に上記シランカップリング剤を含有する被膜を形成する方法が挙げられる。
上記シランカップリング剤を溶解する溶媒は、特に限定されないが、上記シランカップリング剤が３−メタクリロキシプロピルトリエトキシシランである場合は、エタノールと水を混合したエタノール−水混合溶媒が好ましい。溶媒の蒸発のしやすさから、エタノール−水混合溶媒中のエタノールは５０質量％以上であることが好ましい。
骨材の加熱温度は、特に限定されないが、処理液からのエタノール−水混合溶媒の除去のしやすさから、１００℃以上が好ましい。加熱温度の上限は、通常、１５０℃以下であり、１２０℃以下がより好ましい。
上記シランカップリング剤を含有する被膜は、本発明のレジンコンクリート組成物に含まれるすべての骨材について、当該骨材の表面積の少なくとも一部を覆うように形成されることが好ましい。
【００４３】
本発明のレジンコンクリート組成物中の上記被膜の含有量は、特に限定されないが、骨材及び充填剤の合計１００質量部に対して、５〜３０質量部が好ましく、１０〜２０質量部がより好ましく、１０〜１５質量部がさらに好ましい。
上記被膜が含有する上記シランカップリング剤の合計量は、特に限定されないが、骨材及び上記充填剤の合計１００質量部に対して、５〜３０質量部が好ましく、１０〜２５部質量部がより好ましく、１５〜２０質量部がさらに好ましい。
また、上記骨材及び上記充填剤の表面積の合計に対する上記被膜の被覆率は、４０％以上が好ましく、６０％以上がより好ましい。シランカップリング剤で被覆されている箇所のみ、樹脂などの有機物との化学的結合が形成されるからである。そのため、被覆率は高いほど好ましい。また、被覆率は、熱重量測定又はカーボン分析により算出できる。シランカップリング剤の被覆率（％）は、下式により算出される。
シランカップリング剤の被覆率（％）＝１００×〔熱重量分析で減少した重量（ｍｇ）／｛骨材の表面積の合計（ｍｍ２）×シランカップリング剤の被覆厚み（ｍｍ）×比重（ｍｇ／ｍｍ３）｝〕
ただし、本発明のレジンコンクリート組成物が、充填剤と、当該充填剤の表面の少なくとも一部に位置する被膜とをさらに含む場合は、シランカップリング剤の被覆率（％）は、下式により算出される。
シランカップリング剤の被覆率（％）＝１００×〔熱重量分析で減少した重量（ｍｇ）／｛骨材及び充填剤の表面積の合計（ｍｍ２）×シランカップリング剤の被覆厚み（ｍｍ）×比重（ｍｇ／ｍｍ３）｝〕
【００４４】
＜重合禁止剤＞
本発明のレジンコンクリート組成物は、さらに、重合禁止剤を含んでもよい。
重合禁止剤を含有することにより、不飽和ポリエステルと重合性不飽和単量体との反応が抑制されるため、安全性が高まる。
上記重合禁止剤は、特に制限されないが、ハイドロキノン、トルハイドロキノン、トリメチルハイドロキノン、ターシャリーブチルハイドロキノン、ジターシャリーブチルハイドロキノン、ターシャリーブチルカテコール、メトキシハイドロキノン、ベンゾキノン、ターシャリーブチルキノン及びフェノチアジン等を使用できる。
上記重合禁止剤は１種類を単独で使用してもよいし、２種類以上を併用してもよい。
本発明のレジンコンクリート組成物が上記重合禁止剤を含む場合の上記重合禁止剤の含有量は、特に限定されないが、本発明のレジンコンクリート組成物の１００質量部に対して、０.０００１〜０.１質量部が好ましい。
【００４５】
＜硬化剤及び硬化促進剤＞
本発明のレジンコンクリート組成物を硬化させるには、硬化剤を添加して加熱することが好ましい。上記硬化剤には硬化促進剤を併用してもよい。
【００４６】
（硬化剤）
上記硬化剤は、特に限定されないが、有機過酸化物触媒が好ましく、ベンゾイルパーオキサイド、ジクミルパーオキサイド、ジイソプロピルパーオキサイド、ジ−ｔ−ブチルパーオキサイド、ｔ−ブチルパーオキシベンゾエート、１，１−ビス（ｔ−ブチルパーオキシ）−３，３，５−トリメチルシクロヘキサン、２，５−ジメチル−２，５−ビス（ｔ−ブチルパーオキシ）ヘキシン−３，３−イソプロピルヒドロパーオキサイド、ｔ−ブチルヒドロパーオキサイド、ジクミルパーオキサイド、ジクミルヒドロパーオキサイド、アセチルパーオキサイド、ビス（４−ｔ−ブチルシクロヘキシル）パーオキシジカーボネート、ジイソプロピルパーオキシジカーボネート、イソブチルパーオキサイド、３，３，５−トリメチルヘキサノイルパーオキサイド及びラウリルパーオキサイド等の有機過酸化物、並びにアゾビスイソブチロニトリル及びアゾビスカルボンアミド等のアゾ系重合開始剤を使用できる。
上記硬化剤は、１種類を単独で使用してもよいし、２種類以上を併用してもよい。
本発明のレジンコンクリート組成物に上記硬化剤を添加する場合の添加量は、特に限定されないが、本発明のレジンコンクリート組成物の１００質量部に対して、０．１〜４質量部が好ましく、０．３〜３質量部がより好ましい。
上記硬化剤は、本発明のレジンコンクリート組成物を成形する前に添加することが好ましい。本発明のレジンコンクリート組成物を成形した後、加熱して硬化させることにより、形状を有するレジンコンクリート硬化物を得られる。
【００４７】
（硬化促進剤）
上記硬化促進剤は、特に限定されないが、オクテン酸バナジル、ナフテン酸銅、ナフテン酸バリウム、ナフテン酸コバルト及びオクテン酸コバルト等の金属石鹸、Ｌｉ３〔Ｃｏ（ＮＯ２）６〕、Ｌｉ３〔Ｃｏ（ＮＯ２）５Ｃｌ〕、Ｌｉ３〔Ｃｏ（ＮＯ２）５Ｂｒ〕、Ｌｉ３〔Ｃｏ（ＮＯ２）４Ｃｌ２〕、Ｌｉ３〔Ｃｏ（ＮＯ２）４Ｂｒ２〕、Ｎａ３〔Ｃｏ（ＮＯ２）６〕、Ｎａ３〔Ｃｏ（ＮＯ２）５Ｃｌ〕、Ｎａ３〔Ｃｏ（ＮＯ２）５Ｂｒ〕、Ｎａ３〔Ｃｏ（ＮＯ２）４Ｃｌ２〕、Ｎａ３〔Ｃｏ（ＮＯ２）４Ｂｒ２〕、Ｋ３〔Ｃｏ（ＮＯ２）６〕、Ｋ３〔Ｃｏ（ＮＯ２）５Ｃｌ〕、Ｋ３〔Ｃｏ（ＮＯ２）５Ｂｒ〕、Ｋ３〔Ｃｏ（ＮＯ２）４Ｃｌ２〕およびＫ３〔Ｃｏ（ＮＯ２）４Ｂｒ２〕等のコバルト化合物、バナジルアセチルアセテート、コバルトアセチルアセテート及び鉄アセチルアセトネート等の金属キレート化合物、並びにＮ，Ｎ−ジメチルアミノ−ｐ−ベンズアルデヒド、Ｎ，Ｎ−ジメチルアニリン、Ｎ，Ｎ−ジエチルアニリン、メチルヒドロキシエチルアニリン、Ｎ，Ｎ−ジメチル−ｐ−トルイジン、Ｎ，Ｎ−ビス（２−ヒドロキシエチル）−ｐ−トルイジン、４−Ｎ，Ｎ−ジメチルアミノベンズアルデヒド、４−Ｎ，Ｎ−ビス（２−ヒドロキシエチル）アミノベンズアルデヒド、４−メチルヒドロキシエチルアミノベンズアルデヒド、Ｎ，Ｎ−ビス（２−ヒドロキシプロピル）−ｐ−トルイジン、Ｎ−エチル−ｍ−トルイジン、トリエタノールアミン、ｍ−トルイジン、ジエチレントリアミン、ピリジン、フェニルモルホリン、ピペリジン及びジエタノールアニリン等のアミンを使用できる。
上記硬化促進剤は、１種類を単独で使用してもよいし、２種類以上を併用してもよい。
本発明のレジンコンクリート組成物が上記硬化促進剤を含む場合の上記硬化促進剤の含有量は、特に限定されないが、本発明のレジンコンクリート組成物の１００質量部に対して、０．００１〜５質量部が好ましい。
上記硬化促進剤は、本発明のレジンコンクリート組成物に硬化剤を添加する前に添加してもよいし、硬化剤と同時にレジンコンクリート組成物に添加してもよい。
【００４８】
＜その他の成分＞
本発明の作用効果を妨げない範囲で、上述した成分の他に、紫外線吸収剤、顔料、減粘剤、老化防止剤、可塑剤、難燃剤、安定剤又は補強材のような添加剤を含有してもよい。
【００４９】
＜レジンコンクリート組成物の製造方法＞
本発明のレジンコンクリート組成物の製造方法は、特に限定されないが、例えば、以下の方法が挙げられる。
まず、珪砂等の骨材を、シランカップリング剤を含む処理液で処理して、骨材の表面の少なくとも一部に、シランカップリング剤を含む被膜を形成する。被膜を表面に形成した骨材を被膜付き骨材という。
次に、被膜付き骨材と、不飽和ポリエステル樹脂とを混合して、ミキサーを用いて混錬する。被膜付き骨材及び不飽和ポリエステル樹脂を混合する際に、所望により、充填剤、添加剤及び硬化促進剤から選択される１種類以上を一緒に混合してもよい。
さらに、硬化剤を混合して、よく混錬する。
硬化促進剤及び硬化剤の添加を、硬化物の製造直前に行うなど、種々の変形も可能である。
【００５０】
＜硬化物の製造方法＞
本発明のレジンコンクリート組成物を硬化させたものを、レジンコンクリート硬化物又は、単に、硬化物という。
硬化物の製造方法は、特に限定されないが、例えば、注型成形法、遠心成形法、圧縮成形法及び連続成形法が挙げられる。
注型成形法では、本発明のレジンコンクリート組成物を型に流し込み、加熱硬化する。
遠心成形法では、本発明のレジンコンクリート組成物を円筒状の型内に流し込んだ後、型を回転させ、その遠心力によりレジンコンクリート組成物を均一な厚さに賦型し、加熱硬化する。
圧縮成形法では、本発明のレジンコンクリート組成物を合わせ型の中に流し込んだ後、プレス機により圧縮し、加熱硬化する。
連続成形法では、マンドレルを回転させつつ前方へ一定速度で送りながら、本発明のレジンコンクリート組成物を巻き付け、硬化炉を通過させて、加熱硬化する。
本発明のレジンコンクリート組成物の硬化温度は、特に限定されないが、５０℃以上が好ましく、５０〜６０℃がより好ましく、５５〜６５℃がさらに好ましい。
本発明のレジンコンクリート組成物の硬化時間は、特に限定されないが、６時間以上が好ましく、１２時間以上がより好ましく、２４〜４８時間がさらに好ましい。
【００５１】
得られる硬化物としては、例えば、繊維強化プラスチック複合管の樹脂モルタル部分、マンホール、排水ます、建材ブロック、舗装体ブロック、蓋、管材、補修材等の土木建築用成形品、人工大理石成形品、景観用成形品、イス、ベンチ、Ｃ．Ｃ．（情報通信電力地下埋設用）ボックス、情報関連成形品、電力関連成形品等がある。
【００５２】
［被膜付き骨材］
本発明の被膜付き骨材は、骨材と、その表面の一部に位置する被膜とを含み、被膜はシランカップリング剤を含有する。この被膜付き骨材は、ポリエステル系レジンコンクリート用、特に、本発明のレジンコンクリート組成物用として、好ましい。シランカップリング剤を骨材の表面に位置する被膜が含有するため、結合剤である不飽和ポリエステル樹脂と骨材との間にシランカップリング剤を介した結合を形成するに際して、無駄が少なく、コスト的に優れている。
骨材及び被膜は、上述した本発明のレジンコンクリート組成物の骨材及び被膜と同様である。
本発明の被膜付き骨材の製造方法も、上述した本発明のレジンコンクリート組成物の被膜についての、骨材の表面の少なくとも一部にシランカップリング剤を含有する被膜を設ける方法と同様である。
【００５３】
［被膜付き充填剤］
本発明の被膜付き充填剤は、充填剤と、その表面の一部に位置する被膜とを含み、被膜はシランカップリング剤を含有する。この被膜付き充填剤は、ポリエステル系レジンコンクリート用、特に、本発明のレジンコンクリート組成物用として、好ましい。シランカップリング剤を充填剤の表面に位置する被膜が含有するため、結合剤である不飽和ポリエステル樹脂と充填剤との間にシランカップリング剤を介した結合を形成するに際して、無駄が少なく、コスト的に優れている。
充填剤及び被膜は、上述した本発明のレジンコンクリート組成物の充填剤及び被膜と同様である。
本発明の被膜付き充填剤の製造方法も、上述した本発明のレジンコンクリート組成物の被膜についての、充填剤の表面の少なくとも一部にシランカップリング剤を含有する被膜を設ける方法と同様である。
【００５４】
［繊維強化プラスチック複合管］
以下では、図１を参照しながら、本発明の繊維強化プラスチック複合管（以下「ＦＲＰＭ管」と略称する場合がある。）の実施形態を説明する。
本実施形態のＦＲＰＭ管１は、環状又は筒状の樹脂モルタル層４と、樹脂モルタル層４の内周面に位置する内面繊維強化樹脂層３と、樹脂モルタル層４の外周面に位置する外面繊維強化樹脂層５と、内面繊維強化樹脂層３の内周面に位置する内面保護層２と、外面繊維強化樹脂層５の外周面に位置する外面保護層６とを有する。
即ち、ＦＲＰＭ管１は、内周側から順に、内面保護層２、内面繊維強化樹脂層３、樹脂モルタル層４、外面繊維強化樹脂層５、及び外面保護層６が位置する。内面繊維強化樹脂層３及び外面繊維強化樹脂層５は、一方があればよいが、両方があれば好ましい。内面保護層２及び外面保護層６は、無くてもよいが、一方又は両方があった方が好ましい。
【００５５】
＜ＦＲＰＭ管の製造方法＞
ＦＲＰＭ管１の製造方法は、特に限定されず、フィラメントワインディング法、遠心成形法、引抜成形法又はハンドレイアップ法等、従来公知の製造方法が挙げられる。
フィラメントワインディング法は、芯筒を回転させながら一定速度で送り、内面保護層２、内面繊維強化樹脂層３、樹脂モルタル層４、外面繊維強化樹脂層５、外面保護層６の材料を順次巻き付け、順次加熱硬化させてＦＲＰＭ管を連続的に製造する製造方法である。芯筒のサイズを変更することにより、様々なサイズのＦＲＰＭ管を製造できる。
また、ＦＲＰＭ管１の製造方法としては、特開２００１−２０５７１１号公報の［００１６］〜［００１９］に記載されたＦＲＰＭ管の製造方法、特開２００１−２０５７１２号公報の［００２０］〜［００２８］に記載されたＦＲＰＭ管の製造方法又は特開平１０−１９３４６７号公報の［０００９］〜［００１９］に記載されたＦＲＰＭ管の製造方法も挙げられる。
【実施例】
【００５６】
以下では、実施例により、本発明をより具体的に説明するが、本発明の技術的範囲は、後述する実施例に限定されず、本発明の要旨を変更しない限り、種々の変更が可能である。
【００５７】
［骨材のシランカップリング剤処理］
＜骨材の準備＞
珪砂３〜８号（三久海運社製）を２種類、合計７５質量部を混合して、骨材を準備した。
【００５８】
＜シランカップリング剤処理液の調製＞
エタノール−水混合溶媒（エタノール９０質量％、水１０質量％）８０質量部と、シランカップリング剤（γ−メタクリロキシプロピルトリエのトキシシラン；ＳＩＬＱＵＥＳＴ  Ｙ−９９３６  ＳＩＬＡＮＥ，モメンティブ・パフォーマンス・マテリアルズ・ジャパン社製）２０質量部とを混合して、シランカップリング剤を２０質量％含むシランカップリング剤処理液を調製した。
【００５９】
＜シランカップリング剤処理＞
準備した骨材１６００ｇを１２０℃に加熱した後、ミキサーに入れ、シランカップリング剤処理液３６０ｇを付加して約５分間撹拌し、ミキサーから取り出して板の上に均して自然冷却せしめて、骨材の表面の少なくとも一部にシランカップリング剤を含む被膜を設けた。
【００６０】
［実施例１］
＜レジンコンクリート組成物の調製＞
シランカップリング剤処理を施した骨材１６５０ｇに重質炭酸カルシウム（ホワイトン，白石工業社製）１００ｇを混合し、不飽和ポリエステル樹脂（イソ系不飽和ポリエステル樹脂）３００ｇに硬化剤（ナフテン酸コバルト）３ｇを添加してミキサーで混錬し、レジンコンクリート組成物を調製した。このレジンコンクリート組成物を「レジンコンクリート１」という。
【００６１】
＜レジンコンクリート硬化物の作製＞
調製したレジンコンクリート１の２０５０ｇを、内寸が横５０ｍｍ×縦５０ｍｍ×厚み５０ｍｍの型に入れ、６０℃で３６０分間加熱して、レジンコンクリート硬化物を作製した。このレジンコンクリート硬化物を「試験片１」という。
【００６２】
＜曲げ試験＞
試験装置（島津オートグラフＡＧ−１  １０ｋＮ，島津製作所社製；支点間距離６０ｍｍ，試験速度１．５ｍｍ／ｍｉｎ）を用いて、作製した試験片１の３点曲げ試験を行い、弾性率（単位：ＭＰａ）、最大点試験力（単位：Ｎ）、最大点変位（単位：Ｍｍ）、最大点応力（単位：ＭＰａ）及び最大点ひずみ（単位：％）を測定した。測定結果を表１の該当欄に示す。
【００６３】
［実施例２〜５］
実施例１と同様にして、レジンコンクリート組成物を調製し、レジンコンクリート硬化物を作製し、曲げ試験を行った。測定結果を表１の該当欄に示す。実施例２〜５において、調製したレジンコンクリート組成物を、それぞれ、レジンコンクリート２〜５といい、作製したレジンコンクリート硬化物を、それぞれ、試験片２〜５という。
【００６４】
【表１】
2020164400.tif 000002
【００６５】
［比較例１〜５］
シランカップリング剤処理を施していない骨材を用いて、実施例１と同様にして、レジンコンクリート組成物（レジンコンクリート６〜１０）を調製し、レジンコンクリート硬化物（試験片６〜１０）を作製し、曲げ試験を行った。測定結果を表２の該当欄に示す。
比較例１〜５において、調製したレジンコンクリート組成物を、それぞれ、レジンコンクリート６〜１０といい、作製したレジンコンクリート硬化物を、それぞれ、試験片６〜１０という。
【００６６】
【表２】
2020164400.tif 000003
【００６７】
［結果の説明］
実施例１〜５の最大点応力の平均値（表１）と比較例１〜５の最大点応力の平均値（表２）とを対比すると、実施例の最大点応力の平均値が比較例の最大点応力の平均値よりも１割向上している。
これは、不飽和ポリエステル樹脂と骨材との間にシランカップリング剤を介した結合が形成されたことにより、樹脂と骨材の剥離が軽減され、密着性が向上したとことによると考えられる。
本発明のレジンコンクリート組成物を用いることにより、優れた曲げ強度を有する硬化物を得られること、及び、優れた曲げ強度を有する繊維強化プラスチック複合管を製造できることが示唆された。
【００６８】
［熱重量分析］
試験装置（ＳＴＡ７３００，ＨＩＴＡＣＨＩ社製；測定範囲３０℃〜１０００℃，昇温速度１０℃／ｍｉｎ，雰囲気  窒素フロー  ２００ｍＬ／ｍｉｎ，試料容器  Ｐｔパン開放，前処理なし）を用いて、シランカップリング剤処理を施した骨材を熱重量分析して、初期重量（熱処理前の重量）及び最終重量（熱処理後の重量）を求め、重量減及び重量変化率を算出した。結果を表３の該当欄に示す。
シランカップリング剤の被覆率（％）は、下式により算出した。
シランカップリング剤の被覆率（％）
＝１００×〔熱重量分析で減少した重量０．０２７（ｍｇ）／｛珪砂の表面積４π（１．０１）２（ｍｍ２）×シランカップリング剤の被覆厚み５×１０−３（ｍｍ）×比重０．９８６（ｍｇ／ｍｍ３）｝〕
＝４２．７（％）
【００６９】
【表３】
2020164400.tif 000004
【００７０】
［充填剤のシランカップリング剤処理］
＜充填剤の準備＞
ガラスパウダーＣＦ００３３（平均粒径８．０３μｍ：日本フリット社製）を準備した。
【００７１】
＜シランカップリング剤処理液の調製＞
エタノール−水混合溶媒（エタノール９０質量％、水１０質量％）８０質量部と、シランカップリング剤（γ−メタクリロキシプロピルトリエのトキシシラン；ＳＩＬＱＵＥＳＴ  Ｙ−９９３６  ＳＩＬＡＮＥ，モメンティブ・パフォーマンス・マテリアルズ・ジャパン社製）２０質量部とを混合して、シランカップリング剤を２０質量％含むシランカップリング剤処理液を調製した。
【００７２】
＜シランカップリング剤処理＞
準備した充填剤１００ｇをシランカップリング剤処理液１００ｇを付加して約５分間撹拌し、ミキサーから取り出して、１２０℃で８時間加熱した後、板の上に均して自然冷却せしめて、ガラスパウダーの表面の少なくとも一部にシランカップリング剤を含む被膜を設けた。
【００７３】
［実施例６］
＜レジンコンクリート組成物の調製＞
シランカップリング剤処理を施したガラスパウダー１００ｇに前記のシランカップリング剤処理を施した骨材１６５０ｇ、を混合し、不飽和ポリエステル樹脂（イソ系不飽和ポリエステル樹脂）３００ｇに硬化剤（ナフテン酸コバルト）３ｇを添加してミキサーで混錬し、レジンコンクリート組成物を調製した。このレジンコンクリート組成物を「レジンコンクリート１」という。
【００７４】
＜レジンコンクリート硬化物の作製＞
調製したレジンコンクリート１の２０５０ｇを、内寸が横５０ｍｍ×縦５０ｍｍ×厚み５０ｍｍの型に入れ、６０℃で３６０分間加熱して、レジンコンクリート硬化物を作製した。このレジンコンクリート硬化物を「試験片１１」という。
【００７５】
＜曲げ試験＞
試験装置（島津オートグラフＡＧ−１  １０ｋＮ，島津製作所社製；支点間距離６０ｍｍ，試験速度１．５ｍｍ／ｍｉｎ）を用いて、作製した試験片１１の３点曲げ試験を行い、弾性率（単位：ＭＰａ）、最大点試験力（単位：Ｎ）、最大点変位（単位：Ｍｍ）、最大点応力（単位：ＭＰａ）及び最大点ひずみ（単位：％）を測定した。測定結果を表１の該当欄に示す。
【００７６】
［実施例７〜１０］
実施例６と同様にして、レジンコンクリート組成物を調製し、レジンコンクリート硬化物を作製し、曲げ試験を行った。測定結果を表４の該当欄に示す。実施例７〜１０において、調製したレジンコンクリート組成物を、それぞれ、レジンコンクリート７〜１０といい、作製したレジンコンクリート硬化物を、それぞれ、試験片７〜１０という。
【００７７】
【表４】
2020164400.tif 000005
【００７８】
［比較例６〜１０］
シランカップリング剤処理を施していない骨材、充填剤を用いて、実施例６と同様にして、レジンコンクリート組成物（レジンコンクリート１６〜２０）を調製し、レジンコンクリート硬化物（試験片１６〜２０）を作製し、曲げ試験を行った。測定結果を表５の該当欄に示す。
比較例６〜１０において、調製したレジンコンクリート組成物を、それぞれ、レジンコンクリート１６〜２０といい、作製したレジンコンクリート硬化物を、それぞれ、試験片１６〜２０という。
【００７９】
【表５】
2020164400.tif 000006
【００８０】
［結果の説明］
実施例６〜１０の最大点応力の平均値（表４）と比較例６〜１０の最大点応力の平均値（表５）とを対比すると、実施例の最大点応力の平均値が比較例の最大点応力の平均値よりも２割向上している。
これは、不飽和ポリエステル樹脂と骨材、充填剤との間にシランカップリング剤を介した結合が形成されたことにより、樹脂と骨材、充填剤の剥離が軽減され、密着性が向上したとことによると考えられる。
本発明のレジンコンクリート組成物を用いることにより、優れた曲げ強度を有する硬化物を得られること、及び、優れた曲げ強度を有する繊維強化プラスチック複合管を製造できることが示唆された。
【００８１】
［熱重量分析］
試験装置（ＳＴＡ７３００，ＨＩＴＡＣＨＩ社製；測定範囲３０℃〜１０００℃，昇温速度１０℃／ｍｉｎ，雰囲気  窒素フロー  ２００ｍＬ／ｍｉｎ，試料容器  Ｐｔパン開放，前処理なし）を用いて、シランカップリング剤処理を施した充填剤を熱重量分析して、初期重量（熱処理前の重量）及び最終重量（熱処理後の重量）を求め、重量減及び重量変化率を算出した。結果を表６の該当欄に示す。
シランカップリング剤の被覆率（％）は、下式により算出した。
ガラスパウダーの個数はガラスパウダーの比重と体積より算出した。
シランカップリング剤の被覆率（％）
＝１００×〔熱重量分析で減少した重量０．０１７（ｍｇ）／｛充填剤の表面積４π×（８．０３×１０−３）２（ｍｍ２）×シランカップリング剤の被覆厚み５×１０−３（ｍｍ）×比重０．９８６（ｍｇ／ｍｍ３）×ガラスパウダーの個数２８１４６２７（個）｝〕
＝１５．１（％）
【００８２】
【表６】
2020164400.tif 000007
【産業上の利用可能性】
【００８３】
本発明のレジンコンクリート組成物は、優れた曲げ強度を有する硬化物が得られる。そのため、本発明のレジンコンクリート組成物を樹脂モルタル層に用いると、優れた曲げ強度を有する繊維強化プラスチック複合管を製造できる。
【符号の説明】
【００８４】
１    繊維強化プラスチック複合管
２    内面保護層
３    内面繊維強化樹脂層
３ａ  内面繊維強化樹脂層（周方向）
３ｂ  内面繊維強化樹脂層（軸方向）
４    樹脂モルタル層
５    外面繊維強化樹脂層
５ａ  外面繊維強化樹脂層（軸方向）
５ｂ  外面繊維強化樹脂層（周方向）
６    外面保護層
【図１】
2020164400.tif 000008